СПОСОБ ИЗВЛЕЧЕНИЯ ПОЛИМЕРА ИЗ РАСТВОРА

2
6
1. Способ извлечения полимера инжекцией пара (и факультативно водой в виде жидкости) в раствор этого полимера, включающий полярный апротонный органический растворитель (PAOS), который образует азеотропную смесь с водой, и неполярное органическое соединение, которое обладает способностью к смешиванию с PAOS и не обладает способностью к смешиванию с водой и которое действует как вещество для фазового разделения (PSA), точка кипения которого ниже точки кипения азеотропной смеси вода/PAOS, количество инжектированного пара, достаточное для того, чтобы вызвать частичное удаление PSA с помощью выпаривания и частичное удаление PAOS с помощью дистилляции азеотропной смеси, и общее количество воды, достаточное для того, чтобы вызвать осаждение полимера, этот способ, отличающийся тем, что раствор полимера также содержит С-С линейный алифатический спирт, по меньшей мере, во время осаждения полимера.
2. Способ по п.1, отличающийся тем, что спирт образует азеотропную смесь с водой, точка кипения которой выше точки кипения азеотропной смеси вода/PAOS, но ниже точки кипения воды.
3. Способ по любому из предшествующих пунктов, отличающийся тем, что полимер выбирается из полимеров, производных от винилхлорида- или гомополимеров (поливинилхлорида PVC), или сополимеров- и полимеров, которые обладают показателем растворимости, близким к показателю растворимости PVC.
4. Способ по п.1, отличающийся тем, что PAOS является метилэтилктон (МЕК) или диэтилкетон (DEK).
5. Способ по предшествующему пункту, отличающийся тем, что PSA является изогексан.
6. Способ по п.1, отличающийся тем, что спиртом является изопропанол и/или трет-бутиловый спирт (2-метил-2-пропанол).
7. Способ по п.1, отличающийся тем, что раствор полимера состоит из органической фазы, в которой необязательно диспергирована водная фаза; в котором жидкая водная фаза добавляется к органической фазе, но в количестве, недостаточном для того, чтобы вызвать инверсию фаз (т.е. переход в сплошную водную фазу, в которой диспергирована органическая фаза) и в котором пар инжектируется в полученную таким образом жидкую рабочую среду, с тем, чтобы часть PSA удалялась оттуда перед инверсией фаз.
8. Способ по предшествующему пункту, отличающийся тем, что инверсия фаз вызывается введением пара и воды в виде жидкости.
9. Способ рециклирования полимера, включающий следующие этапы:
- растворение полимера в жидкой рабочей среде, включающей PAOS, PSA и спирт;
- извлечение полимера с использованием любого из предшествующих пунктов;
- конденсирование паров, получающихся в этом способе, для того, чтобы получить жидкость;
- отстаивание жидкости для того, чтобы получить органическую фазу, включающую PSA, основную фракцию PAOS и спирта и меньшую фракцию воды, и водную фракцию, включающую основную фракцию воды и незначительные фракции PAOS и спирта; и
- необязательно повторение предыдущих этапов цикла с использованием, по меньшей мере, части органической фазы в качестве растворяющей жидкой рабочей среды.
10. Способ по предшествующему пункту, в котором полимером является PVC, а органическая фаза включает от 2 до 8 вес.% спирта, от 13 до 17 вес.% PSA, от 4 до 6 вес.% воды, остальное (а именно от 69 до 79 вес.%) приходится на PAOS.
11. Способ по предшествующему пункту, в котором спиртом является изопропанол, PSA является изогексан, и PAOS является МЕК.
12. Способ по любому из пп.9-11, в котором, по меньшей мере, некоторое количество водной фазы извлекается и добавляется в раствор полимера в количестве, которое недостаточно, чтобы вызвать предосаждение полимера; пар и дополнительный расход воды используются для того, чтобы вызвать инверсию фаз; выпаривание и азеотропная дистилляция проводятся до конца, чтобы получить частицы полимера правильной формы, суспендированные в среде, которая в основном состоит из воды; эти частицы выделяются из воды.